(57)【要約】  漂白木材繊維から製造されおよび／または白色顔料で原料着色された、明色ないし白色の木材材料パネル。【特許請求の範囲】
【請求項１】
漂白された木材繊維から製造される明色ないし白色の木材材料ボード。
【請求項２】
木材繊維がまず酸化により、引き続き還元により漂白される請求項１記載の木材材料ボード。
【請求項３】
ボードの製造中に木材繊維が漂白される請求項１または２記載の木材材料ボード。
【請求項４】
白色顔料で原料着色される明色ないし白色の木材材料ボード。
【請求項５】
付加的に光学的漂白剤を含有する白色顔料の分散液で原料着色される請求項４記載の木材材料ボード。
【請求項６】
漂白された木材繊維から製造され、白色顔料で原料着色される請求項１から４までのいずれか１項記載の木材材料ボード。
【請求項７】
漂白された木材繊維から製造され、付加的に光学的漂白剤を含有する白色顔料の分散液で原料着色される請求項１から５までのいずれか１項記載の木材材料ボード。
【請求項８】
ＭＤＦボード、ＨＤＦボードまたはパーティクルボードである請求項１から７までのいずれか１項記載の木材材料ボード。
【発明の詳細な説明】
【技術分野】
【０００１】
本発明は漂白木材繊維から製造されおよび／または白色顔料で原料着色された明色ないし白色の木材材料ボードに関する。
【０００２】
木材材料の分野で、いわゆる中密度繊維ボード（ＭＤＦボード）および高密度繊維ボード（ＨＤＦボード）が市場で大きく拡大している。製造される量は過去１０年で三倍より多くなっている。
【０００３】
ＭＤＦボードおよびＨＤＦボードは通常のパーティクルボードと同様に処理できる。しかしこれらはその均一な構造のために、形材部品の製造に適しており、従って家具構造品にますます導入されている。従って、例えば部屋に備える製品および装飾目的の製品（例えば見本市の構造部品における）、高品質の家具はこれらのボードから製造され、引き続き木材状構造品の外観を保つために、無色の仕上げ材で被覆するかまたは上塗りで被覆する。
【０００４】
これらのボードは使用される木材の種類に応じて、もちろん、多少とも目立つ褐色を有し、これが家具分野で乏しい美的価値を有する。
【０００５】
ＷＯＡ０４／３５２７６号に開示された顔料および染料を有する着色剤組成物での原料着色により、木材繊維の天然の色を相殺できる。この方法で、長い寿命を有する製品、例えば住居分野の家具の部品の製造に適した、着色され、完全に染色された、耐光堅牢性の、従って美的に高品質のＭＤＦボードを得ることが可能である。
【０００６】
しかし明色または白の木材材料ボード、特にＭＤＦボードは現在まで利用されなかった。しかしこれらのボードは特に家具部品および内部装飾部品、例えば台所または浴室用の製造に注目される。
【０００７】
紙パルプの漂白および白色顔料または白い充填剤、青い着色剤および場合により漂白剤の添加による白い紙の製造が長い間知られ、例えばＰａｐｅｒ  Ｔｒａｄｅ  Ｊｏｕｒｎａｌ、１４５、２６〜２７頁（１９６１）に記載されているにもかかわらず、当業者はこの方法で白い木材材料ボード、特にＭＤＦボードを得ることは予想できなかった。
【０００８】
従って、ＭＤＦボードの製造に使用される木材繊維はなお酸化に弱く、従って変色しやすく、もはや紙パルプに含まれない物質（例えばリグニン）を有する。更にＭＤＦボードは紙よりはるかに高い温度（約２００℃）で製造され、木材繊維の自然の褐色のほかに、木材成分の酸化および熱分解による方法に関係した褐色が生じる。更に家具部品に配合されるＭＤＦボードの光による暴露は通常の紙よりかなり長く、激しく、かなりの黄変を生じる。
【０００９】
従って本発明の課題は明色ないし白色の木材材料ボードを提供することであった。
【００１０】
漂白された木材繊維から製造される明色ないし白色の木材材料ボードが見出された。
【００１１】
更に白色顔料で原料着色される明色ないし白色の木材材料ボードが見出された。
【００１２】
更に付加的に任意の漂白剤を含有する白色顔料の分散液で原料着色される明色ないし白色の木材材料ボードが見出された。
【００１３】
最後に漂白された木材繊維から製造され、白色顔料で原料着色される明色ないし白色の木材材料ボードが見出された。
【００１４】
特に漂白された木材繊維から製造され、光学的漂白剤を含有する白色顔料の分散液で原料着色される、明色ないし白色の木材材料ボードが見出された。
【００１５】
本発明による木材材料ボードは明るさまたは白い色合いにより際立っている。選択される手段の組合せに応じて、所望の白色度が容易に達成される。例えば木材繊維の漂白および付加的に光学的漂白剤を含有する白色顔料の分散液での原料着色により、特に白いボードが得られる。木材繊維の漂白のみによりまたは白色顔料での原料着色により白色度の少ない明色ボードも得られる。
【００１６】
本発明による木材材料ボードはＭＤＦボード、ＨＤＦボードまたはパーティクルボードであってもよい。ＭＤＦボードが特に有利である。
【００１７】
ＭＤＦボードおよびＨＤＦボードは一般に連続法で製造される。洗浄した水で湿らせた、細かく切断した木材片（チップ）をまず８０℃に予熱し、引き続き蒸解釜中で、２〜５バールの圧力下および１００〜１５０℃の温度で軟化する。下流リファイナー中で、引き続きチップを脱フィルリル化する。リファイナーは2個の金属円板からなり、前記円板は半径方向の逃げが備えられ、互いに接近して反対方向に回転する。繊維はいわゆるブローラインによりリファイナーを離れる。ここで一般に接着剤を塗装する。一般に使用される結合剤は尿素／ホルムアルデヒド樹脂であり、一部の場合はメラミンで強化され、または耐湿性ボードには尿素／メラミン／ホルムアルデヒド樹脂である。結合剤として、イソシアネートも使用される。結合剤は一般に所望の添加剤（例えば硬化剤、パラフィン分散液、着色剤）と一緒に繊維に塗装する。接着剤を塗装した繊維を引き続き乾燥機に導入し、乾燥機中で湿分含量８〜１５質量％に乾燥する。いくつかの分離した場合は、接着剤を引き続き特定の連続運転ミキサー中で乾燥した繊維に塗装する。
【００１８】
パーティクルボードの製造において、予め乾燥したチップへの接着剤の塗装は連続ミキサー中で行う。
【００１９】
接着剤を塗装した繊維またはチップを引き続き流し込み、マットを形成し、適当な場合は冷間プレスで予め圧縮し、１７０〜２４０℃の温度で熱間プレスで圧縮してボードを形成する。
【００２０】
本発明による明色木材材料ボードの１つの構成の製造に、漂白木材繊維（以下に、木材繊維とチップの用語は区別されず、木材繊維の用語の代わりにチップを含むものとする）を使用する。
【００２１】
木材繊維の化学的漂白において、木材の色を与える不純物は酸化および／または還元化学物質により破壊されるかまたは無効にされる。例えば過酸化水素、オゾン、酸素および有機過酸および無機過酸の塩、例えば過酢酸塩、過炭酸塩、および過ホウ酸塩、特にこれらのアルカリ金属塩、特にナトリウム塩が酸化漂白に適しており、過炭酸塩および過酸化水素が有利である。例えば還元性硫黄化合物、例えば亜ジチオン酸塩、ジ亜硫酸塩、亜硫酸塩、または二酸化硫黄、スルフィン酸およびその塩、特にアルカリ金属塩、特にナトリウム塩、およびヒドロキシカルボン酸、例えばクエン酸、およびリンゴ酸が還元漂白に適している。有利な還元剤はジ亜硫酸塩、および亜硫酸塩、特に亜硫酸水素ナトリウム、およびリンゴ酸およびクエン酸である。
【００２２】
本発明による木材材料ボードに関して、まず酸化漂白して、引き続き還元漂白した木材繊維が特に有利である。
【００２３】
酸化漂白は特に有利に過炭酸塩または過酸化水素を使用して実施し、還元漂白は亜硫酸塩、リンゴ酸またはクエン酸を使用して実施する。
【００２４】
漂白工程において、便利な方法は、濃度５〜４０質量％水性木材繊維分散液を連続的に向流塔中で９０〜１５０℃の温度および３バールまでの圧力で漂白剤の水性溶液または分散液を用いて処理することである。前記方法は、遷移金属イオンによる漂白剤の分解を避けるために、一般に錯形成剤、例えばＥＤＴＡの存在で行う。
【００２５】
本発明による木材材料ボードの有利な構成の場合に、特にＭＤＦ／ＨＤＦボードの場合に、繊維の漂白をボード製造中に行う。漂白剤を予熱器または蒸解釜中でチップに添加できる。有利に錯形成剤を添加する。
【００２６】
原則的に植物から得られるすべての繊維材料を本発明による木材材料ボードの基材として使用できる。従って、例えば一般に使用される木材繊維のほかに、ヤシから得られる繊維が適している。有利な基材は明色木材タイプ、特にトウヒまたはマツであるが、暗色木材タイプ、例えばブナも使用できる。
【００２７】
本発明による木材材料ボードの特に有利な構成において、漂白木材繊維の使用を白色顔料での原料着色と組み合わせる。これは白色度を決定的に改良することを可能にする。しかし白色顔料での原料着色は単独で行うこともできる。この場合に、明色ボードが同様に得られる。
【００２８】
本発明により、白色顔料の用語は無機顔料、例えば二酸化チタン（ルチル、Ｃ.Ｉ.Ｐｉｇｍｅｎｔ  ホワイト６）、炭酸カルシウム、炭酸カルシウム／マグネシウム混合物（例えばドロマイト）、酸化亜鉛、硫化亜鉛、リトポン、珪酸アルミニウムナトリウム、および白色を付与する強い光散乱プラスチックエマルジョンおよび分散液を含む。特に有利な白色顔料は二酸化チタンである。もちろん白色顔料の混合物も使用できる。
【００２９】
白色顔料は有利に水性分散液の形で使用され、分散液中で白色顔料は微細に分散した形で存在し、それというのも白色顔料はこの形でブローラインにより別々にまたは接着剤と一緒に直接ＭＤＦ／ＨＤＦ製造工程に導入することができるからである。
【００３０】
これらの顔料分散液は更に通常の助剤、特に湿潤剤、分散剤、消泡剤、殺菌剤、定着防止剤、保水剤、レオロジー変性剤を含有することができ、例えば攪拌ボールミル中ですべての成分の湿式混合により有利に製造される。
【００３１】
製造される木材材料ボード中の白色顔料の勧められる濃度は乾燥繊維に対して一般に０.５〜１５％、有利に１〜６％である。
【００３２】
光学的漂白剤の添加により白色度の更なる増加を達成することができ、前記漂白剤はその青みがかった蛍光（補色）のために灰色化および黄変を相殺する。
【００３３】
原則的にすべての青色発光蛍光染料、特にスチルベン、ジスチリルビフェニル、クマリン、ナフタルイミド、二重結合により結合したベンゾオキサゾールおよびベンゾイミダゾール系からなる化学的種類の物質からの市販の製品、例えばＵｌｔｒａｐｈｏｒ（ＢＡＳＦ）、Ｌｅｕｃｏｐｈｏｒ（Ｃｌａｒｉａｎｔ）またはＴｉｎｏｐａｌ（Ｃｉｂａ）が適している。
【００３４】
光学的漂白剤はＭＤＦ／ＨＤＦ製造工程に水性分散液または溶液の形で別々にまたは白色顔料および接着剤と一緒に導入できる。
【００３５】
光学的漂白剤を使用する場合は、製造した木材材料ボード中のその濃度は乾燥繊維に対して一般に０.０１〜１％、有利に０.０８〜０.２％である。
【００３６】
すべての特徴（漂白木材繊維、白色顔料および光学的漂白剤）が組み合わされた本発明による木材材料ボードが特に有利であり、それというの個々の部分が共同作用により強められて全体で最大の白色度を生じるからである。
【００３７】
方法に関して、白色顔料および光学的漂白剤を一緒に１つの水性分散液中で製造し、分散液を接着剤に添加し、接着剤をブローラインによりＭＤＦ／ＨＤＦ製造工程に注入することが特に有利である。
【００３８】
本発明による手段から生じる圧縮された木材材料ボードの物理的特性の変化を接着剤の品質および接着剤の量の選択により調節できる。
【００３９】
実施例
本発明によるＭＤＦボードの製造
未漂白木材繊維から同様に製造され、白色顔料および光学的漂白剤を添加しないＭＤＦボードと比較した明度の差ΔＬを、製造したボードの白色度の尺度として、ＣＩＥＬＡＢによる色度測定による標準として決定する。
【００４０】
例1
ａ）アンカー撹拌機およびサーモスタット調節加熱器を有する５リットル容器中で、木材パルプ（トウヒ）７０ｇおよび水３リットル中のエチレンジアミンテトラ酢酸（ＴｒｉｌｏｎＢ、ＢＡＳＦ）１ｇを７０℃で攪拌しながら加熱した。過炭酸ナトリウム７ｇを添加後、７０〜７５℃で１時間攪拌した。その後、亜ジチオン酸ナトリウム７ｇを添加し、最後に７０〜７５℃で更に３０分攪拌した。
【００４１】
室温に冷却後、木材スラリーを、メッシュ幅１ｍｍのシーブ上で液体成分から分離し、水を流しながら短時間洗浄し、完全に延ばした。延ばした濾過材料を引き続き空気循環乾燥炉中で、６０℃で３時間乾燥した。
ｂ）工程ａ）からの漂白木材繊維をパドル式ミキサー中で完全に混合し、表１に記載される接着剤配合物で噴霧した。
【００４２】
【表１】
2008516793.tif 000002
【００４３】
接着剤を塗装した繊維を引き続き流し込み、マットを形成し、冷間プレスで予め圧縮し、１９０℃でプレスしてボードを得た。
【００４４】
比較例Ｖ１
例１ｂ）に記載される方法に類似して未漂白木材繊維からＭＤＦボードを製造した。
【００４５】
例２
例１ｂ）に類似して未漂白木材繊維（トウヒ）からＭＤＦボードを製造し、木材繊維を、表２に記載され、白色顔料二酸化チタンを有する接着剤配合物で噴霧した。
【００４６】
【表２】
2008516793.tif 000003
【００４７】
表３は標準として比較例Ｖ１にもとづき達成される白色度（明度の差ΔＬで表現した）を示す。
【００４８】
【表３】
2008516793.tif 000004
【００４９】
例３
亜硫酸水素ナトリウム７.５％に相当する、乾燥繊維に対して、濃度４０質量％ジ亜硫酸ナトリウム水溶液を、ＭＤＦ製造工程中に、ＭＤＦパイロット装置の蒸解釜中で、トウヒ木材のチップに添加した。ＭＤＦ製造工程を通常のように２１ｋｇ／ｈの供給量で継続し、チップをリファイナーにより脱フィブリル化し、表４に記載の接着剤配合物を得られた繊維にブローラインにより連続的に塗装した。
【００５０】
【表４】
2008516793.tif 000005
【００５１】
接着剤を塗装した木材繊維を、連続乾燥機中で残留湿分含量約９質量％に乾燥し、引き続き断続的に流し込み、マットを形成し、冷間プレスで予め圧縮し、１９０℃で１５ｓ／ｍｍのプレス時間係数でプレスして厚さ１６ｍｍのボードを形成した。
【００５２】
比較例Ｖ２
例３に記載される方法に類似してＭＤＦボードを製造したが、ジ亜硫酸ナトリウムを添加しなかった。
【００５３】
表５は標準として比較例Ｖ２にもとづく達成された白色度（明度の差ΔＬとして表現した）を示す。
【００５４】
【表５】
2008516793.tif 000006
【００５５】
例４
トウヒ木材チップをミキサー中で、亜硫酸水素ナトリウム４.５％に相当する、乾燥繊維に対して、濃度４０質量％ジ亜硫酸ナトリウム水溶液で噴霧した。引き続きこれらのチップをＭＤＦパイロット装置の蒸解釜に供給した。ＭＤＦ製造工程を通常のように２１ｋｇ／ｈの供給量で継続し、リファイナーによりチップを脱フィルリル化し、表６に記載され、白色顔料二酸化チタンを有する接着剤配合物を、ブローラインにより連続的に得られた繊維に塗装した。
【００５６】
【表６】
2008516793.tif 000007
【００５７】
接着剤を塗装した木材繊維を、下流連続乾燥機中で残留湿分含量約９質量％に乾燥し、引き続き断続的に流し込み、マットを形成し、冷間プレスで予め圧縮し、１９０℃で１５ｓ／ｍｍのプレス時間係数でプレスして厚さ１６ｍｍのボードを形成した。
【００５８】
比較例Ｖ３
例４に記載される方法に類似してＭＤＦボードを製造したが、白色顔料を添加しなかった（二酸化チタンの代わりに同じ量の水を使用して製造した）。
【００５９】
表7は標準として比較例Ｖ３にもとづき達成された白色度（明度の差ΔＬとして表現した）を示す。
【００６０】
【表７】
2008516793.tif 000008
【００６１】
例５
亜硫酸水素ナトリウム６％に相当する、乾燥繊維に対して濃度４０質量％ジ亜硫酸ナトリウム水溶液を、ＭＤＦ製造工程中に、ＭＤＦパイロット装置の蒸解釜中でブナ木材チップに添加した。ＭＤＦ製造工程を通常のように３０ｋｇ／ｈの供給量で継続し、リファイナーによりチップを脱フィブリル化し、表８に記載される接着剤配合物を連続的にブローラインにより得られた繊維に塗装した。
【００６２】
【表８】
2008516793.tif 000009
【００６３】
接着剤を塗装した木材繊維を連続乾燥機中で下流で残留湿分含量約９質量％に乾燥し、引き続き断続的に流し込み、マットを形成し、冷間プレスで予め圧縮し、１５ｓ／ｍｍのプレス時間係数で１９０℃で圧縮し、厚さ１６ｍｍのボードを得た。
【００６４】
例６
表６に記載された接着剤配合物を使用して、例5に記載された方法に類似して、ただし白色顔料二酸化チタンを使用してＭＤＦボードを製造した。
【００６５】
例7
表９に記載された接着剤配合物を使用して、例5に記載された方法に類似して、ただし白色顔料二酸化チタンを光学的漂白剤と組み合わせて使用してＭＤＦボードを製造した。
【００６６】
【表９】
2008516793.tif 000010
【００６７】
比較例Ｖ４
例５に記載される方法に類似して、ただしジ亜硫酸ナトリウムを添加せずに、ＭＤＦボードを製造した。
【００６８】
表１０は標準として比較例Ｖ４にもとづき達成された白色度（明度の差ΔＬとして表現した）を示す。
【００６９】
【表１０】
2008516793.tif 000011
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
白色顔料で原料着色される明色ないし白色の木材材料ボード。
【請求項２】
光学的漂白剤が添加される請求項１記載の木材材料ボード。
【請求項３】
漂白された木材繊維から製造される請求項１または２記載の木材材料ボード。
【請求項４】
まず酸化により、引き続き還元により漂白された木材繊維から製造される請求項１から３までのいずれか1項記載の木材材料ボード。
【請求項５】
ＭＤＦボード、ＨＤＦボードまたはパーティクルボードである請求項１から４までのいずれか１項記載の木材材料ボード。
【国際調査報告】
2008516793.tif 000012
2008516793.tif 000013
2008516793.tif 000014
2008516793.tif 000015
2008516793.tif 000016
2008516793.tif 000017